(57)【要約】  本発明の熱可塑性樹脂組成物は、ゴム変性ビニル系グラフト共重合体及び芳香族ビニル系共重合体樹脂を含む熱可塑性樹脂；酸化亜鉛；リン酸亜鉛；及び表面の一部又は全部がリン酸亜鉛でコーティングされた表面コーティング酸化亜鉛；を含むことを特徴とする。前記熱可塑性樹脂組成物は耐酸性、抗菌性などに優れている。
2020526636.tif 000002
【特許請求の範囲】
【請求項１】
（Ａ）（Ａ１）ゴム変性ビニル系グラフト共重合体及び（Ａ２）芳香族ビニル系共重合体樹脂を含む熱可塑性樹脂；
（Ｂ）酸化亜鉛；
（Ｃ）リン酸亜鉛；及び
（Ｄ）表面の一部又は全部がリン酸亜鉛でコーティングされた表面コーティング酸化亜鉛；を含むことを特徴とする熱可塑性樹脂組成物。
【請求項２】
前記熱可塑性樹脂組成物は、
前記ゴム変性ビニル系グラフト共重合体（Ａ１）約１５重量％〜約５０重量％及び前記芳香族ビニル系共重合体樹脂（Ａ２）約５０重量％〜約８５重量％を含む熱可塑性樹脂（Ａ）約１００重量部；
前記酸化亜鉛（Ｂ）約０．１重量部〜約３０重量部；
前記リン酸亜鉛（Ｃ）約０．１重量部〜約３０重量部；及び
前記表面コーティング酸化亜鉛（Ｄ）約０．０１重量部〜約３重量部；を含むことを特徴とする、請求項１に記載の熱可塑性樹脂組成物。
【請求項３】
前記ゴム変性ビニル系グラフト共重合体（Ａ１）は、ゴム質重合体に芳香族ビニル系単量体及びシアン化ビニル系単量体を含む単量体混合物がグラフト重合されたものであることを特徴とする、請求項１に記載の熱可塑性樹脂組成物。
【請求項４】
前記芳香族ビニル系共重合体樹脂（Ａ２）は、芳香族ビニル系単量体及び前記芳香族ビニル系単量体と共重合可能な単量体の重合体であることを特徴とする、請求項１に記載の熱可塑性樹脂組成物。
【請求項５】
前記酸化亜鉛（Ｂ）は、平均粒子の大きさが約０．５μｍ〜約３μｍで、比表面積ＢＥＴが約１ｍ２／ｇ〜約１０ｍ２／ｇであることを特徴とする、請求項１に記載の熱可塑性樹脂組成物。
【請求項６】
前記リン酸亜鉛（Ｃ）及び表面コーティング酸化亜鉛（Ｄ）は、前記酸化亜鉛をリン酸溶液と反応させて製造したことを特徴とする、請求項１に記載の熱可塑性樹脂組成物。
【請求項７】
前記酸化亜鉛（Ｂ）とリン酸亜鉛（Ｃ）の重量比（Ｂ：Ｃ）は約１：約０．１〜約１：約５であることを特徴とする、請求項１に記載の熱可塑性樹脂組成物。
【請求項８】
前記リン酸亜鉛（Ｃ）と表面コーティング酸化亜鉛（Ｄ）の重量比（Ｃ：Ｄ）は約１：約０．０１〜約１：約０．５であることを特徴とする、請求項１に記載の熱可塑性樹脂組成物。
【請求項９】
前記熱可塑性樹脂組成物は、ＪＩＳ  Ｚ  ２８０１抗菌評価法に基づいて、３％の酢酸溶液に１６時間浸漬させた５ｃｍ×５ｃｍの大きさの試験片に黄色ブドウ球菌及び大腸菌を接種し、３５℃、ＲＨ９０％の条件で２４時間培養した後で測定した抗菌活性値がそれぞれ独立的に約２〜約７であることを特徴とする、請求項１に記載の熱可塑性樹脂組成物。
【請求項１０】
酸化亜鉛及びリン酸を反応させることによって、リン酸亜鉛と、表面に一部又は全部がリン酸亜鉛でコーティングされた表面コーティング酸化亜鉛との混合物を製造する段階；及び
前記混合物に、ゴム変性ビニル系グラフト共重合体及び芳香族ビニル系共重合体樹脂を含む熱可塑性樹脂及び酸化亜鉛をブレンディングする段階；を含む熱可塑性樹脂組成物の製造方法。
【請求項１１】
請求項１から９のいずれか１項による熱可塑性樹脂組成物から形成されることを特徴とする成形品。
【発明の詳細な説明】
【技術分野】
【０００１】
本発明は、熱可塑性樹脂組成物及びこれから製造された成形品に関する。より具体的には、本発明は、耐酸性、抗菌性などに優れた熱可塑性樹脂組成物及びこれから製造された成形品に関する。
【背景技術】
【０００２】
アクリロニトリル−ブタジエン−スチレン共重合体樹脂（ＡＢＳ樹脂）などのゴム変性芳香族ビニル系共重合体樹脂は、機械的物性、加工性、外観特性などに優れるので、電気／電子製品の内／外装材、自動車の内／外装材、建築用外装材などに広く使用されている。
【０００３】
また、ゴム変性芳香族ビニル系共重合体樹脂などを含む熱可塑性樹脂組成物及びその成形品においては、身体接触が直接又は間接的に発生する用途に使用される場合は、素材自体に抗菌性が要求される。このような抗菌性熱可塑性樹脂組成物を製造するためには抗菌剤の添加が必要であり、抗菌剤としては、酸化亜鉛などが多様な素材に使用されている。
【０００４】
しかし、酸化亜鉛などの既存の抗菌剤においては、酸性条件で抗菌性が低下し、制限された条件でのみ使用できるという短所がある。
【０００５】
したがって、耐酸性及び抗菌性の全てにおいて優れた熱可塑性樹脂組成物の開発が必要な実情にある。
【０００６】
本発明の背景技術は、大韓民国登録特許第１０−１４５２０２０号公報などに開示されている。
【発明の概要】
【発明が解決しようとする課題】
【０００７】
本発明の目的は、耐酸性、抗菌性、これらの物性バランスなどに優れた熱可塑性樹脂組成物を提供することにある。
【０００８】
本発明の他の目的は、前記熱可塑性樹脂組成物から形成された成形品を提供することにある。
【０００９】
本発明の前記目的及びその他の目的は、下記で説明する本発明によって全て達成され得る。
【課題を解決するための手段】
【００１０】
本発明の一つの観点は、熱可塑性樹脂組成物に関する。前記熱可塑性樹脂組成物は、ゴム変性ビニル系グラフト共重合体及び芳香族ビニル系共重合体樹脂を含む熱可塑性樹脂；酸化亜鉛；リン酸亜鉛；及び表面の一部又は全部がリン酸亜鉛でコーティングされた表面コーティング酸化亜鉛；を含む。
【００１１】
具体例において、前記熱可塑性樹脂組成物は、前記ゴム変性ビニル系グラフト共重合体約１５重量％〜約５０重量％及び前記芳香族ビニル系共重合体樹脂約５０重量％〜約８５重量％を含む熱可塑性樹脂約１００重量部；前記酸化亜鉛約０．１重量部〜約３０重量部；前記リン酸亜鉛約０．１重量部〜約３０重量部；及び前記表面コーティング酸化亜鉛約０．０１重量部〜約３重量部；を含んでもよい。
【００１２】
具体例において、前記ゴム変性ビニル系グラフト共重合体は、ゴム質重合体に芳香族ビニル系単量体及びシアン化ビニル系単量体を含む単量体混合物がグラフト重合されたものであってもよい。
【００１３】
具体例において、前記芳香族ビニル系共重合体樹脂は、芳香族ビニル系単量体及び前記芳香族ビニル系単量体と共重合可能な単量体の重合体であってもよい。
【００１４】
具体例において、前記酸化亜鉛は、平均粒子の大きさが約０．５μｍ〜約３μｍで、比表面積ＢＥＴが約１ｍ２／ｇ〜約１０ｍ２／ｇであってもよい。
【００１５】
具体例において、前記リン酸亜鉛及び表面コーティング酸化亜鉛は、前記酸化亜鉛をリン酸溶液と反応させて製造したものであってもよい。
【００１６】
具体例において、前記酸化亜鉛とリン酸亜鉛の重量比（酸化亜鉛：リン酸亜鉛）は約１：約０．１〜約１：約５であってもよい。
【００１７】
具体例において、前記リン酸亜鉛と表面コーティング酸化亜鉛の重量比（リン酸亜鉛：表面コーティング酸化亜鉛）は約１：約０．０１〜約１：約０．５であってもよい。
【００１８】
具体例において、前記熱可塑性樹脂組成物は、ＪＩＳ  Ｚ  ２８０１抗菌評価法に基づいて、３％の酢酸溶液に１６時間浸漬させた５ｃｍ×５ｃｍの大きさの試験片に黄色ブドウ球菌及び大腸菌を接種し、３５℃、ＲＨ９０％の条件で２４時間培養した後で測定した抗菌活性値がそれぞれ独立的に約２〜約７であってもよい。
【００１９】
本発明の他の観点は、前記熱可塑性樹脂組成物の製造方法に関する。前記製造方法は、酸化亜鉛及びリン酸を反応させることによって、リン酸亜鉛と、表面に一部又は全部がリン酸亜鉛でコーティングされた表面コーティング酸化亜鉛との混合物を製造する段階；及び前記混合物に、ゴム変性ビニル系グラフト共重合体及び芳香族ビニル系共重合体樹脂を含む熱可塑性樹脂及び酸化亜鉛をブレンディングする段階；を含む。
【００２０】
本発明の更に他の観点は成形品に関する。前記成形品は、前記熱可塑性樹脂組成物から形成されることを特徴とする。
【発明の効果】
【００２１】
本発明は、耐酸性、抗菌性、これらの物性バランスなどに優れた熱可塑性樹脂組成物及びこれから形成された成形品を提供するという効果を有する。
【図面の簡単な説明】
【００２２】
【図１】本発明の一実施例によって製造された表面コーティング酸化亜鉛の透過電子顕微鏡（ｔｒａｎｓｍｉｓｓｉｏｎ  ｅｌｅｃｔｒｏｎ  ｍｉｃｒｏｓｃｏｐｅ：ＴＥＭ）写真である。
【発明を実施するための形態】
【００２３】
以下、本発明を詳細に説明する。
【００２４】
本発明に係る熱可塑性樹脂組成物は、（Ａ１）ゴム変性ビニル系グラフト共重合体及び（Ａ２）芳香族ビニル系共重合体樹脂を含む（Ａ）熱可塑性樹脂；（Ｂ）酸化亜鉛；（Ｃ）リン酸亜鉛；及び（Ｄ）表面の一部又は全部がリン酸亜鉛でコーティングされた表面コーティング酸化亜鉛；を含む。
【００２５】
（Ａ）熱可塑性樹脂
本発明の熱可塑性樹脂は、（Ａ１）ゴム変性ビニル系グラフト共重合体及び（Ａ２）芳香族ビニル系共重合体樹脂を含むゴム変性ビニル系共重合体樹脂であってもよい。
【００２６】
（Ａ１）ゴム変性ビニル系グラフト共重合体
本発明の一具体例に係るゴム変性ビニル系グラフト共重合体は、熱可塑性樹脂組成物の耐衝撃性、成形加工性などを向上できるものであって、ゴム質重合体に芳香族ビニル系単量体及びシアン化ビニル系単量体を含む単量体混合物がグラフト重合されたものであってもよい。例えば、前記ゴム変性ビニル系グラフト共重合体は、ゴム質重合体に芳香族ビニル系単量体及びシアン化ビニル系単量体を含む単量体混合物をグラフト重合して得ることができ、必要に応じて、前記単量体混合物に加工性及び耐熱性を付与する単量体をさらに含ませてグラフト重合してもよい。前記重合は、乳化重合、懸濁重合などの公知の重合方法によって行われ得る。また、前記ゴム変性ビニル系グラフト共重合体は、コア（ゴム質重合体）−シェル（単量体混合物の共重合体）の構造を形成できるが、これに制限されない。
【００２７】
具体例において、前記ゴム質重合体としては、ポリブタジエン、ポリ（スチレン−ブタジエン）、ポリ（アクリロニトリル−ブタジエン）などのジエン系ゴム；前記ジエン系ゴムに水素添加した飽和ゴム；アクリル系ゴム；イソプレンゴム；及びエチレン−プロピレン−ジエン単量体三元共重合体（ＥＰＤＭ）などを例示することができる。これらは、単独で使用してもよく、２種以上を混合して使用してもよい。例えば、前記ゴム質重合体としてはブタジエン系ゴムなどを使用してもよい。
【００２８】
具体例において、前記ゴム質重合体（ゴム粒子）の平均粒径（Ｚ−平均）は、約０．０５μｍ〜約６μｍ、例えば、約０．１５μｍ〜約４μｍ、具体的には約０．２５μｍ〜約３．５μｍであってもよい。前記範囲で、熱可塑性樹脂組成物の耐衝撃性、外観特性などが優秀になり得る。
【００２９】
具体例において、前記ゴム質重合体の含量は、ゴム変性ビニル系グラフト共重合体の全体１００重量％のうち約２０重量％〜約７０重量％、例えば、約３０重量％〜約６０重量％であってもよく、前記単量体混合物（芳香族ビニル系単量体及びシアン化ビニル系単量体を含む）の含量は、ゴム変性ビニル系グラフト共重合体の全体１００重量％のうち約３０重量％〜約８０重量％、例えば、約４０重量％〜約７０重量％であってもよい。前記範囲で、熱可塑性樹脂組成物の耐衝撃性、外観特性などが優秀になり得る。
【００３０】
具体例において、前記芳香族ビニル系単量体は、前記ゴム質重合体にグラフト共重合され得るものであって、スチレン、α−メチルスチレン、β−メチルスチレン、ｐ−メチルスチレン、ｐ−ｔ−ブチルスチレン、エチルスチレン、ビニルキシレン、モノクロロスチレン、ジクロロスチレン、ジブロモスチレン、ビニルナフタレンなどを例示することができる。これらは、単独で使用してもよく、２種以上を混合して使用してもよい。前記芳香族ビニル系単量体の含量は、前記単量体混合物１００重量％のうち約１０重量％〜約９０重量％、例えば、約４０重量％〜約９０重量％であってもよい。前記範囲で、熱可塑性樹脂組成物の加工性、耐衝撃性などが優秀になり得る。
【００３１】
具体例において、前記シアン化ビニル系単量体は、前記芳香族ビニル系と共重合可能なものであって、前記シアン化ビニル系単量体としては、アクリロニトリル、メタクリロニトリル、エタクリロニトリル、フェニルアクリロニトリル、α−クロロアクリロニトリル、フマロニトリルなどを例示することができる。これらは、単独で使用してもよく、２種以上を混合して使用してもよい。例えば、前記シアン化ビニル系単量体としては、アクリロニトリル、メタクリロニトリルなどを使用してもよい。前記シアン化ビニル系単量体の含量は、前記単量体混合物１００重量％のうち約１０重量％〜約９０重量％、例えば、約１０重量％〜約６０重量％であってもよい。前記範囲で、熱可塑性樹脂組成物の耐化学性、機械的特性などが優秀になり得る。
【００３２】
具体例において、前記加工性及び耐熱性を付与するための単量体としては、（メタ）アクリル酸、無水マレイン酸、Ｎ−置換マレイミドなどを例示できるが、これに限定されない。前記加工性及び耐熱性を付与するための単量体を使用するとき、その含量は、前記単量体混合物１００重量％のうち約１５重量％以下、例えば、約０．１重量％〜約１０重量％であってもよい。前記範囲で、他の物性が低下することなく、熱可塑性樹脂組成物に加工性及び耐熱性を付与することができる。
【００３３】
具体例において、前記ゴム変性ビニル系グラフト共重合体としては、ブタジエン系ゴム質重合体に芳香族ビニル系化合物であるスチレン単量体とシアン化ビニル系化合物であるアクリロニトリル単量体とがグラフトされた共重合体（ｇ−ＡＢＳ）などを例示することができる。
【００３４】
具体例において、前記ゴム変性ビニル系グラフト共重合体は、全体の熱可塑性樹脂（ゴム変性ビニル系グラフト共重合体及び芳香族ビニル系共重合体樹脂）１００重量％のうち約１５重量％〜約５０重量％、例えば、約２０重量％〜約４５重量％で含まれてもよい。前記範囲で、熱可塑性樹脂組成物の耐衝撃性、流動性（成形加工性）、外観特性、これらの物性バランスなどが優秀になり得る。
【００３５】
（Ａ２）芳香族ビニル系共重合体樹脂
本発明の一具体例に係る芳香族ビニル系共重合体樹脂は、通常のゴム変性ビニル系共重合体樹脂に使用される芳香族ビニル系共重合体樹脂であってもよい。例えば、前記芳香族ビニル系共重合体樹脂は、芳香族ビニル系単量体、及びシアン化ビニル系単量体などの前記芳香族ビニル系単量体と共重合可能な単量体を含む単量体混合物の重合体であってもよい。
【００３６】
具体例において、前記芳香族ビニル系共重合体樹脂は、芳香族ビニル系単量体、及び芳香族ビニル系単量体と共重合可能な単量体などを混合した後、これを重合して得ることができ、前記重合は、乳化重合、懸濁重合、塊状重合などの公知の重合方法によって行われ得る。
【００３７】
具体例において、前記芳香族ビニル系単量体としては、スチレン、α−メチルスチレン、β−メチルスチレン、ｐ−メチルスチレン、ｐ−ｔ−ブチルスチレン、エチルスチレン、ビニルキシレン、モノクロロスチレン、ジクロロスチレン、ジブロモスチレン、ビニルナフタレンなどを使用してもよい。これらは、単独で適用されてもよく、２種以上を混合して適用されてもよい。前記芳香族ビニル系単量体の含量は、芳香族ビニル系共重合体樹脂の全体１００重量％のうち約２０重量％〜約９０重量％、例えば、約３０重量％〜約８０重量％であってもよい。前記範囲で、熱可塑性樹脂組成物の耐衝撃性、流動性などが優秀になり得る。
【００３８】
具体例において、前記芳香族ビニル系単量体と共重合可能な単量体としては、例えば、アクリロニトリル、メタクリロニトリル、エタクリロニトリル、フェニルアクリロニトリル、α−クロロアクリロニトリル、フマロニトリルなどのシアン化ビニル系単量体などを使用してもよい。また、これらは、単独で使用してもよく、２種以上を混合して使用してもよい。前記芳香族ビニル系単量体と共重合可能な単量体の含量は、芳香族ビニル系共重合体樹脂の全体１００重量％のうち約１０重量％〜約８０重量％、例えば、約２０重量％〜約７０重量％であってもよい。前記範囲で、熱可塑性樹脂組成物の耐衝撃性、流動性などが優秀になり得る。
【００３９】
具体例において、前記芳香族ビニル系共重合体樹脂は、ＧＰＣ（ｇｅｌ  ｐｅｒｍｅａｔｉｏｎ  ｃｈｒｏｍａｔｏｇｒａｐｈｙ）で測定した重量平均分子量（Ｍｗ）が約１０，０００ｇ／ｍｏｌ〜約３００，０００ｇ／ｍｏｌ、例えば、約１５，０００ｇ／ｍｏｌ〜約１５０，０００ｇ／ｍｏｌであってもよい。前記範囲で、熱可塑性樹脂組成物の機械的強度、成形性などが優秀になり得る。
【００４０】
具体例において、前記芳香族ビニル系共重合体樹脂は、全体の熱可塑性樹脂１００重量％のうち約５０重量％〜約８５重量％、例えば、約５５重量％〜約８０重量％で含まれてもよい。前記範囲で、熱可塑性樹脂組成物の耐衝撃性、流動性（成形加工性）などが優秀になり得る。
【００４１】
（Ｂ）酸化亜鉛
本発明の一具体例に係る酸化亜鉛（ｚｉｎｃ  ｏｘｉｄｅ）は、熱可塑性樹脂組成物の抗菌性、耐候性などを向上できるものであって、抗菌剤として使用される通常の酸化亜鉛であってもよい。
【００４２】
具体例において、前記酸化亜鉛は、粒度分析機で測定した平均粒子の大きさが約０．５μｍ〜約３μｍ、例えば、約１μｍ〜約３μｍであってもよく、比表面積ＢＥＴが約１ｍ２／ｇ〜約１０ｍ２／ｇ、例えば、約１ｍ２／ｇ〜約７ｍ２／ｇであってもよく、純度が約９９％以上であってもよい。前記範囲で、熱可塑性樹脂組成物の抗菌性、耐候性などが優秀になり得る。
【００４３】
具体例において、前記酸化亜鉛は、フォトルミネッセンスの測定時、３７０ｎｍ〜３９０ｎｍ領域のピークＡと４５０ｎｍ〜６００ｎｍ領域のピークＢとの大きさの比（Ｂ／Ａ）が約０〜約１、例えば、約０．０１〜約１、具体的には約０．１〜約１であってもよい。前記範囲で、熱可塑性樹脂組成物の耐候性、抗菌性などがさらに優秀になり得る。
【００４４】
具体例において、前記酸化亜鉛は、Ｘ線回折（Ｘ−ｒａｙ  ｄｉｆｆｒａｃｔｉｏｎ、ＸＲＤ）の分析時、ピーク位置２θ値が３５゜〜３７゜の範囲で、測定されたＦＷＨＭ値（回折ピークの半値全幅（Ｆｕｌｌ  ｗｉｄｔｈ  ａｔ  Ｈａｌｆ  Ｍａｘｉｍｕｍ））を基準にしてシェラーの式（Ｓｃｈｅｒｒｅｒ’ｓ  ｅｑｕａｔｉｏｎ）（下記の式１）に適用して演算された微小結晶の大きさ値が約１，０００Å〜約２，０００Å、例えば、約１，２００Å〜約１，８００Åであってもよい。前記範囲で、熱可塑性樹脂組成物の初期色相、耐候性、抗菌性などが優秀になり得る。
【００４５】
【数１】
2020526636.tif 000003
【００４６】
前記式１において、Ｋは、形状係数で、λは、Ｘ線波長で、βは、ＦＷＨＭ値で、θは、ピーク位置値である。
【００４７】
具体例において、前記酸化亜鉛は、金属形態の亜鉛を溶かした後で約８５０℃〜約１，０００℃、例えば、約９００℃〜約９５０℃で加熱して蒸気化させ、酸素ガスを注入して約２０℃〜約３０℃に冷却した後、必要に応じて、反応器に窒素／水素ガスを注入しながら、約４００℃〜約９００℃、例えば、約５００℃〜約８００℃、具体的には約７００℃〜約８００℃で約３０分〜約１５０分、例えば、約６０分〜約１２０分間熱処理を行った後、常温（約２０℃〜約３０℃）に冷却して製造することができる。
【００４８】
具体例において、前記酸化亜鉛は、前記熱可塑性樹脂約１００重量部に対して、約０．１重量部〜約３０重量部、例えば、約１重量部〜約１０重量部、具体的には約２重量部〜約５重量部で含まれてもよい。前記範囲で、熱可塑性樹脂組成物の抗菌性、耐衝撃性、外観特性などが優秀になり得る。
【００４９】
（Ｃ）リン酸亜鉛
本発明の一具体例に係るリン酸亜鉛（ｚｉｎｃ  ｐｈｏｓｐｈａｔｅ）は、熱可塑性樹脂組成物の耐酸性などを向上できるものであって、通常のリン酸亜鉛であってもよく、例えば、酸化亜鉛とリン酸を反応させて製造したリン酸亜鉛、製品化されたリン酸亜鉛などであってもよい。
【００５０】
具体例において、前記リン酸亜鉛は、粒度分析機で測定した平均粒子の大きさが約０．５μｍ〜約３μｍ、例えば、約１μｍ〜約３μｍであってもよく、純度が約９９％以上であってもよい。前記範囲で、熱可塑性樹脂組成物の耐酸性などが優秀になり得る。
【００５１】
具体例において、前記リン酸亜鉛は、前記熱可塑性樹脂約１００重量部に対して、約０．１重量部〜約３０重量部、例えば、約０．５重量部〜約１０重量部、具体的には約１重量部〜約５重量部で含まれてもよい。前記範囲で、熱可塑性樹脂組成物の耐酸性、耐衝撃性、外観特性などが優秀になり得る。
【００５２】
具体例において、前記酸化亜鉛（Ｂ）とリン酸亜鉛（Ｃ）の重量比（Ｂ：Ｃ）は、約１：約０．１〜約１：約５、例えば、約１：約０．５〜約１：約２であってもよい。前記範囲で、熱可塑性樹脂組成物の耐酸性、抗菌性などがさらに優秀になり得る。
【００５３】
（Ｄ）表面コーティング酸化亜鉛
本発明の一具体例に係る表面コーティング酸化亜鉛は、前記酸化亜鉛及びリン酸亜鉛と共に、熱可塑性樹脂組成物の耐酸性、抗菌性などを向上できるものであって、前記酸化亜鉛の表面の一部又は全部がリン酸亜鉛でコーティングされたものである。
【００５４】
具体例において、前記表面コーティング酸化亜鉛は、酸化亜鉛の表面積の約５０％以上がリン酸亜鉛でコーティングされたものであってもよく、コーティング厚さが約１ｎｍ〜約５０ｎｍであってもよく、酸化亜鉛の表面にリン酸亜鉛が反応してコーティング層を形成する形態（コア（酸化亜鉛）−シェル（リン酸亜鉛）の形態）で存在し得る。
【００５５】
具体例において、前記表面コーティング酸化亜鉛は、酸化亜鉛をアセトンなどの有機溶媒に投入及び撹拌した後、前記酸化亜鉛約１００重量部に対して、リン酸約７重量部〜約７０重量部及び水約１重量部〜約５重量部を投入し、約３０秒〜約１０分間反応させることによってリン酸亜鉛と共に製造することができる。製造されたリン酸亜鉛及び表面コーティング酸化亜鉛は、ＴＧＡ分析及び質量分析などを通じて製造の有無、重量比などを確認することができる。
【００５６】
具体例において、前記表面コーティング酸化亜鉛中のリン酸亜鉛の含量は、全体１００重量％のうち約０．０１重量％〜約５重量％、例えば、約０．０５重量％〜約１重量％であってもよい。前記範囲で、熱可塑性樹脂組成物の耐酸性、抗菌性などが優秀になり得る。
【００５７】
具体例において、前記表面コーティング酸化亜鉛は、前記熱可塑性樹脂約１００重量部に対して、約０．０１重量部〜約３重量部、例えば、約０．０２重量部〜約１重量部、具体的には約０．０５重量部〜約０．５重量部で含まれてもよい。前記範囲で、熱可塑性樹脂組成物の耐酸性、抗菌性、耐衝撃性、外観特性などが優秀になり得る。
【００５８】
具体例において、前記リン酸亜鉛（Ｃ）と表面コーティング酸化亜鉛（Ｄ）の重量比（Ｃ：Ｄ）は、約１：約０．０１〜約１：約０．５、例えば、約１：約０．０１５〜約１：約０．１であってもよい。前記範囲で、熱可塑性樹脂組成物の耐酸性、抗菌性などがさらに優秀になり得る。
【００５９】
本発明の一具体例に係る熱可塑性樹脂組成物は、通常の熱可塑性樹脂組成物に含まれる添加剤をさらに含んでもよい。前記添加剤としては、難燃剤、充填剤、酸化防止剤、滴下防止剤、安定剤、滑剤、離型剤、核剤、帯電防止剤、顔料、染料、これらの混合物などを例示できるが、これに制限されない。前記添加剤を使用するとき、その含量は、熱可塑性樹脂約１００重量部に対して、約０．００１重量部〜約４０重量部、例えば、約０．１重量部〜約１０重量部であってもよい。
【００６０】
本発明の一具体例に係る熱可塑性樹脂組成物は、前記構成成分を単純に混合したり、酸化亜鉛及びリン酸を反応させることによって、リン酸亜鉛と、表面に一部又は全部がリン酸亜鉛でコーティングされた表面コーティング酸化亜鉛との混合物を製造し；前記混合物に、ゴム変性ビニル系グラフト共重合体及び芳香族ビニル系共重合体樹脂を含む熱可塑性樹脂及び酸化亜鉛をブレンディングして製造することができる。
【００６１】
具体例において、前記熱可塑性樹脂組成物は、前記混合物にリン酸亜鉛及び／又は表面コーティング酸化亜鉛をさらに添加したものであってもよい。
【００６２】
具体例において、前記熱可塑性樹脂組成物は、前記組成物を通常の二軸押出機を用いて、約２００℃〜約２８０℃、例えば、約２２０℃〜約２５０℃で溶融・押出しを行ったペレット状であってもよい。
【００６３】
具体例において、前記熱可塑性樹脂組成物は、ＪＩＳ  Ｚ  ２８０１抗菌評価法に基づいて、５ｃｍ×５ｃｍの大きさの試験片に黄色ブドウ球菌及び大腸菌を接種し、３５℃、ＲＨ９０％の条件で２４時間培養した後で測定した抗菌活性値がそれぞれ独立的に約２〜約７、例えば、約３〜約６．３であってもよい。
【００６４】
具体例において、前記熱可塑性樹脂組成物は、ＪＩＳ  Ｚ  ２８０１抗菌評価法に基づいて、３％の酢酸溶液に１６時間浸漬させた５ｃｍ×５ｃｍの大きさの試験片に黄色ブドウ球菌及び大腸菌を接種し、３５℃、ＲＨ９０％の条件で２４時間培養した後で測定した抗菌活性値がそれぞれ独立的に約２〜約７、例えば、約２．１〜約６であってもよい。
【００６５】
本発明に係る成形品は、前記熱可塑性樹脂組成物から形成される。前記熱可塑性樹脂組成物はペレット状に製造可能であり、製造されたペレットは、射出成形、押出成形、真空成形、キャスティング成形などの多様な成形方法を通じて多様な成形品（製品）に製造され得る。このような成形方法は、本発明の属する分野で通常の知識を有する者によってよく知られている。前記成形品は、耐酸性、抗菌性、耐衝撃性、外観特性、流動性（成形加工性）、これらの物性バランスなどに優れるので、酸性条件でも使用可能な電気／電子製品の内／外装材、自動車の内／外装材、建築用外装材などとして有用である。
【実施例】
【００６６】
以下、実施例を通じて本発明をより具体的に説明するが、これらの実施例は説明するためのものに過ぎなく、本発明を制限するものと解釈してはならない。
【００６７】
以下、実施例及び比較例で使用された各成分の仕様を説明する。
【００６８】
（Ａ）熱可塑性樹脂
（Ａ１）ゴム変性ビニル系グラフト共重合体
４５重量％のＺ−平均が３１０ｎｍであるブタジエンゴムに５５重量％のスチレン及びアクリロニトリル（重量比：７５／２５）がグラフト共重合されたｇ−ＡＢＳを使用した。
【００６９】
（Ａ２）芳香族ビニル系共重合体樹脂
スチレン７１重量％及びアクリロニトリル２９重量％が重合されたＳＡＮ樹脂（重量平均分子量：１３０，０００ｇ／ｍｏｌ）を使用した。
【００７０】
（Ｂ）酸化亜鉛
平均粒子の大きさ１．２μｍ、ＢＥＴ表面積４ｍ２／ｇ、純度９９％の値を有する酸化亜鉛を使用した。
【００７１】
（Ｃ１）リン酸亜鉛及び（Ｄ）表面コーティング酸化亜鉛
前記酸化亜鉛をアセトン（酸化亜鉛１００重量部に対して、１，０００重量部）に投入及び撹拌した後、前記酸化亜鉛１００重量部に対して、リン酸７０重量部及び水１重量部を投入し、３分間反応させることによってリン酸亜鉛（Ｃ１）：表面コーティング酸化亜鉛（Ｄ）の重量比が１：０．０３になるように製造し、これを使用した。また、製造された表面コーティング酸化亜鉛（Ｄ）の透過電子顕微鏡（ｔｒａｎｓｍｉｓｓｉｏｎ  ｅｌｅｃｔｒｏｎ  ｍｉｃｒｏｓｃｏｐｅ：ＴＥＭ）写真を図１に示した。ここで、中央の濃い色部分（コア）が酸化亜鉛で、酸化亜鉛を薄く取り囲んだ淡い色部分（シェル）がリン酸亜鉛コーティング層である。
【００７２】
（Ｃ２）リン酸亜鉛
製品化されたリン酸亜鉛（ｚｉｎｃ  ｐｈｏｓｐｈａｔｅ  ｔｅｔｒａｈｙｄｒａｔｅ、製造社：ＳＢＣ、製品名：ｚｉｎｃ  ｐｈｏｓｐｈａｔｅ）を使用した。
【００７３】
＜物性測定方法＞
（１）平均粒子の大きさ（単位：μｍ）：粒度分析機（ベックマン・コールター株式会社のレーザー回折式粒度分布測定装置（Ｌａｓｅｒ  Ｄｉｆｆｒａｃｔｉｏｎ  Ｐａｒｔｉｃｌｅ  Ｓｉｚｅ  Ａｎａｌｙｚｅｒ）  ＬＳ  Ｉ３  ３２０装備）を用いて平均粒子の大きさ（体積平均）を測定した。
【００７４】
（２）ＢＥＴ表面積（単位：ｍ２／ｇ）：窒素ガス吸着法を用いてＢＥＴ分析装備（Ｍｉｃｒｏｍｅｒｉｔｉｃｓ社、表面積及び細孔分布測定装置（Ｓｕｒｆａｃｅ  Ａｒｅａ  ａｎｄ  Ｐｏｒｏｓｉｔｙ  Ａｎａｌｙｚｅｒ）  ＡＳＡＰ  ２０２０装備）でＢＥＴ表面積を測定した。
【００７５】
（３）純度（単位：％）：ＴＧＡ熱分析法を用いて、８００℃の温度で残留する重さで以って純度を測定した。
【００７６】
（４）表面コーティング酸化亜鉛（Ｄ）の含量測定：ＴＧＡ（Ｔｈｅｒｍａｌ  Ｇｒａｖｉｍｅｔｒｉｃ  Ａｎａｌｙｓｉｓ）測定装備を用いて含量分析方法で測定した。ＴＧＡ熱分析時、酸化亜鉛の場合、８５０℃まで分解されない一方、リン酸亜鉛の場合、２００℃以上で分解が起こる。よって、表面コーティング酸化亜鉛中のリン酸亜鉛の含量は、表面コーティング酸化亜鉛をＴＧＡ分析で２００℃以上に加熱し、表面コーティング酸化亜鉛の最初の重さから減量した後で残留物の重さを除外することによって測定することができる。表面コーティング酸化亜鉛（Ｄ）の含量は、１分当たり２０℃の昇温速度で、温度区間３０℃〜８５０℃で窒素ガス及び空気注入条件で測定し、メトラー・トレド株式会社（Ｍｅｔｔｌｅｒ  Ｔｏｌｅｄｏ社）のＱ５０００モデルを用いて測定した。
【００７７】
（実施例１〜２及び比較例１〜３）
前記各構成成分を下記の表１に記載した含量で添加した後、２３０℃で押出しを行うことによってペレットを製造した。押出しは、Ｌ／Ｄ＝３６、直径４５ｍｍである二軸押出機を用いて行い、製造されたペレットは８０℃で２時間以上乾燥した後、６Ｏｚ射出機（成形温度：２３０℃、金型温度：６０℃）で射出することによって試験片を製造した。製造された試験片に対して下記の方法で物性を評価し、その結果を下記の表１に示した。
【００７８】
＜物性測定方法＞
（１）抗菌活性値：ＪＩＳ  Ｚ  ２８０１抗菌評価法に基づいて、５ｃｍ×５ｃｍの大きさの試験片に黄色ブドウ球菌及び大腸菌を接種し、３５℃、ＲＨ９０％の条件で２４時間培養した後で測定した。
【００７９】
（２）耐酸性評価：ＪＩＳ  Ｚ  ２８０１抗菌評価法に基づいて、３％の酢酸溶液に１６時間浸漬させた５ｃｍ×５ｃｍの大きさの試験片に黄色ブドウ球菌及び大腸菌を接種し、３５℃、ＲＨ９０％の条件で２４時間培養した後、酸処理後の抗菌活性値を測定した。
【００８０】
（３）ノッチ付きアイゾット衝撃強度（単位：ｋｇｆ・ｃｍ／ｃｍ）：ＡＳＴＭ  Ｄ２５６に基づいて厚さ１／８"（インチ）試験片のノッチ付きアイゾット衝撃強度を測定した。
【００８１】
【表１】
2020526636.tif 000004
【００８２】
前記結果から、本発明の熱可塑性樹脂組成物は、耐酸性、抗菌性などの全てにおいて優れることが分かる。
【００８３】
その一方で、リン酸亜鉛（Ｃ）及び表面コーティング酸化亜鉛（Ｄ）を適用していない比較例１の場合は、耐酸性（酸処理後の抗菌活性値）が大きく低下したことが分かり、酸化亜鉛（Ｂ）及び表面コーティング酸化亜鉛（Ｄ）を適用していない比較例２の場合は、抗菌性及び耐酸性が共に大きく低下したことが分かる。また、表面コーティング酸化亜鉛（Ｄ）を適用していない比較例３の場合は、酸処理後の抗菌活性値が大きく低下し、耐衝撃性などが低下したことが分かる。
【００８４】
本発明の単純な変形及び変更は、本分野で通常の知識を有する者によって容易に実施可能であり、このような変形や変更は、いずれも本発明の領域に含まれるものと見なすことができる。
【図１】
2020526636.tif 000005
【国際調査報告】
2020526636.tif 000006
2020526636.tif 000007
2020526636.tif 000008
2020526636.tif 000009